(57)【要約】【課題】  アンモニア等に対する高い消臭性を示し、ペット用トイレ砂などの用途に特に適した抗菌性消臭剤を提供する。【解決手段】  モンモリロナイト系粘土鉱物と合成アルミノケイ酸亜鉛とからなるアンモニア吸着性粒状物の表面に、銅化合物及び銀化合物を添着させたことを特徴とする。【選択図】  なし【特許請求の範囲】
【請求項１】
モンモリロナイト系粘土鉱物と合成アルミノケイ酸亜鉛とからなるアンモニア吸着性粒状物の表面に、銅化合物及び銀化合物を添着させたことを特徴とする消臭剤。
【請求項２】
前記モンモリロナイト系粘土鉱物が酸性白土または活性白土であり、合成アルミノケイ酸亜鉛がアルミノフィロケイ酸亜鉛−シリカ複合体である請求項１に記載の消臭剤。
【請求項３】
前記アンモニア吸着性粒状物は、モンモリロナイト系粘土鉱物と合成アルミノケイ酸亜鉛とを、４０：６０乃至９８：２の重量比で含有する請求項１または２に記載の消臭剤。
【請求項４】
銅化合物が硫酸銅であり、銀化合物が硝酸銀である請求項１乃至３に記載の消臭剤。
【請求項５】
前記銅化合物と銀化合物とは、元素換算で、Ｃｕが１００重量部に対し、Ａｇが０．１乃至２５重量部となる割合で前記アンモニア吸着性粒状物に添着されている請求項１乃至４に記載の消臭剤。
【請求項６】
前記銅化合物が、Ｃｕ換算で、前記アンモニア吸着性粒状物当り５０乃至１００００ｐｐｍの量で添着されている請求項５に記載の消臭剤。
【請求項７】
請求項１に記載の消臭剤の粒状物と、ベントナイト粒状物とからなるペット用トイレ砂。
【請求項８】
前記消臭剤の粒状物を、ベントナイト粒状物１００重量部当り０．５乃至１０重量部の量で含有するペット用トイレ砂。
【発明の詳細な説明】
【技術分野】
【０００１】
本発明は、抗菌性を有する消臭剤に関するものであり、より詳細には、ペット用トイレ砂等に好適に使用される抗菌性の消臭剤に関する。
【背景技術】
【０００２】
ベントナイト等の水膨潤性を示す粘土鉱物は、尿を固形物として処理することができるため、ペット用トイレ砂として広く使用されているが、塩基性臭気成分、特にアンモニア等の悪臭成分に対する消臭効果が十分でなく、また抗菌性も有していない。このため、消臭性を向上させたペット用トイレ砂が種々提案されており、例えば、特許文献１には、粒状スメクタイトの粒子表面に、銅及び亜鉛からなる群の金属化合物より選択された少なくとも１種を担持させてなり、前記金属化合物は１１０℃乾燥基準でＲＯ（Ｒ＝Ｃｕ又はＺｎ）として粒状スメクタイト当り０．００１乃至１．０００重量％の量で担持され、且つ５０倍量の水で抽出したときの上記銅及び／又は亜鉛の抽出量が３ｐｐｍ以下である金属化合物担持スメクタイトからなるペット用トイレ砂が提案されている。
【特許文献１】特開２０００−３０２４３５号公報
【発明の開示】
【発明が解決しようとする課題】
【０００３】
上記特許文献１のペット用トイレ砂では、粒状スメクタイトが物理的及び化学的消臭性を有していると同時に、担持する銅又は亜鉛化合物が化学的消臭性を有しており、これらの消臭性能が相乗的に作用するため、アンモニア等に対して高い消臭性を確保することができる。また、銅化合物により、抗菌性も付与されている。
しかしながら、その消臭性についても、未だ満足し得るものではなく、さらに高い消臭性が要求されているのが現状である。
【０００４】
従って、本発明の目的は、アンモニア等に対する高い消臭性を示し、ペット用トイレ砂などの用途に特に適した抗菌性消臭剤を提供することにある。
【課題を解決するための手段】
【０００５】
本発明によれば、モンモリロナイト系粘土鉱物と合成アルミノケイ酸亜鉛とからなるアンモニア吸着性粒状物の表面に、銅化合物及び銀化合物を添着させたことを特徴とする消臭剤が提供される。
本発明によれば、さらに、上記消臭剤の粒状物と、ベントナイト粒状物とからなるペット用トイレ砂が提供される。
【０００６】
本発明の消臭剤においては、
（１）前記モンモリロナイト系粘土鉱物が酸性白土または活性白土であり、合成アルミノケイ酸亜鉛がアルミノフィロケイ酸亜鉛−シリカ複合体であること、
（２）前記アンモニア吸着性粒状物は、モンモリロナイト系粘土鉱物と合成アルミノケイ酸亜鉛とを、４０：６０乃至９８：２の重量比で含有すること、
（３）銅化合物が硫酸銅であり、銀化合物が硝酸銀であること、
（４）前記銅化合物と銀化合物とは、元素換算で、Ｃｕが１００重量部に対し、Ａｇが０．１乃至２５重量部となる割合で前記アンモニア吸着性粒状物に添着されていること、
（５）前記銅化合物が、Ｃｕ換算で、前記アンモニア吸着性粒状物当り５０乃至１００００ｐｐｍの量で添着されていること、
が好適である。
【０００７】
また、上記消臭剤とベントナイト粒状物とからなるペット用トイレ砂においては、前記消臭剤の粒状物を、ベントナイト粒状物１００重量部当り０．５乃至１０重量部の量で含有することが好ましい。
【発明の効果】
【０００８】
本発明の抗菌性消臭剤では、銅化合物と銀化合物とをアンモニア吸着性粒状物表面に添着することにより、優れた抗菌性を示すと同時に、アンモニアに対する消臭性を著しく向上させることができる。従って、この抗菌性消臭剤は、悪臭乃至異臭が著しく強いトイレや病院のような場所で使用される抗菌性消臭剤としての用途に有用であるばかりか、特にベントナイト粒状物に配合することにより、ペット用トイレ砂として使用することができる。
【０００９】
本発明において、アンモニアに対する消臭性の著しい向上は、銅化合物及び銀化合物によりウレアーゼ活性が阻害されることに一因があるものと思われる。即ち、銅化合物及び銀化合物は、それ自体で抗菌性を示すものであるが、それと同時にウレアーゼ活性阻害効果を有しており、尿素のウレアーゼ分解によるアンモニアの発生を抑制する。また、ウレアーゼによる分解により少量のアンモニアが発生したとしても、このようなアンモニアは、上記銅化合物及び銀化合物が添着されているアンモニア吸着性粒状物により、有効に吸着される。この結果、アンモニアに対する消臭性が著しく向上することとなる。
【発明を実施する最良の形態】
【００１０】
（アンモニア吸着性粒状物）
本発明において用いるアンモニア吸着性粒状物は、モンモリロナイト系粘土鉱物と合成アルミノケイ酸亜鉛とからなる。
【００１１】
即ち、モンモリロナイト系粘土鉱物は、所謂バインダー（結合剤）としての機能も有し、合成アルミノケイ酸亜鉛を保持するものであるが、このようなバインダー機能と同時に、悪臭乃至異臭成分に対する吸着性をも示す。即ち、この粘土鉱物は、ＳｉＯ４四面体層−ＡｌＯ６八面体層−ＳｉＯ４四面体層からなる層状構造、或いはこれらの四面体層、八面体層が異種金属で同型置換された基本骨格を有しており、これらの層間に、水や金属カチオン、プロトン（水素イオン）が存在している。かかる層状構造において、層間の金属カチオンや層内の置換金属の存在するサイト或いは層端部分が、種々の悪臭成分（例えば硫化水素、メルカプタン、有機酸など）に対する化学的吸着作用を示し、層間のプロトンや層端のシラノール基がアンモニアやアミン類に対する化学的吸着作用を示すものと考えられる。また、物理的吸着の点から、かかるモンモリロナイト系粘土鉱物は、５０ｍ２／ｇ以上のＢＥＴ比表面積を有していることが好ましい。
【００１２】
本発明においては、上記のモンモリロナイト系粘土鉱物の内でも、酸性白土または活性白土が好適に使用され、これらを用いることにより、以下の合成アルミノケイ酸亜鉛のアンモニア吸着性を損なわず、むしろ向上させ、同時に、合成アルミノケイ酸亜鉛を有効に保持し、安定して且つ均一な消臭性を持続させることができる。
【００１３】
酸性白土は、上記基本三層構造中においてＡｌＯ６八面体層のＡｌ原子の一部が、マグネシウムや二価の鉄等の金属で置換され、その陽電荷不足を補うように水素イオンやアルカリイオンが結合しているという化学構造上の特徴を有している。この化学構造上の特徴により、酸性白土は食塩水中に懸濁させ、そのｐＨを測定すると、前記水素イオンがＮａイオンで置換されて系外に放出されるため酸性を示す。このことから、酸性白土は、塩基性成分に対する吸着性を示し、アンモニアの吸着に極めて好適であることが理解されよう。
【００１４】
酸性白土の代表的なものとしては、例えばアルカリ金属成分をＲ、アルカリ土類金属成分をＭで表して、酸化物モル基準でのモル組成が下記の範囲にあるものを例示することができる。
Ｒ２Ｏ／ＳｉＯ２＝０．１×１０−２乃至１．５×１０−２
（特に、Ｎａ２Ｏ／ＳｉＯ２＝０．３×１０−２乃至１．０×１０−２）
且つ
ＭＯ／ＳｉＯ２＝４．５×１０−２乃至１０．５×１０−２
【００１５】
一方、活性白土は、モンモリロナイト系鉱物の三層基本構造が残留する程度に、硫酸等の鉱酸水溶液で酸処理したものであり、前述した層間の金属イオンを水素イオンに置換し（活性化）、鉱物中の酸可溶性成分を溶出せしめたものである。このような活性白土の化学組成は、酸処理の程度等によって異なるが、代表的な化学組成は、以下の通りである。
ＳｉＯ２：７３乃至８０重量％
Ａｌ２Ｏ３：９乃至１４重量％
Ｆｅ２Ｏ３：２乃至５重量％
ＭｇＯ：１乃至３重量％
ＣａＯ：０乃至１．５重量％
灼熱減量（１０５０℃）：５乃至９重量％
【００１６】
また、塩基性成分、特にアンモニアに対する吸着性の点で、５％水性懸濁液でのｐＨ（２５℃）が、５以下、特に２．５乃至４．５となる範囲に酸処理されていることが好ましい。
【００１７】
本発明においては、上記のモンモリロナイト系粘土鉱物とともに、合成アルミノケイ酸亜鉛を使用する。この合成アルミノケイ酸亜鉛は、亜鉛金属成分の作用により、補足的な抗菌性を示すと同時に、アンモニアに対する吸着性を示すものであり、特にアルミノフィロケイ酸亜鉛−シリカ複合体が最も好適に使用される。
【００１８】
上記のアルミノフィロケイ酸亜鉛−シリカ複合体は、天然のフライポンタイトに類似する典型的な合成粘土鉱物であるアルミノフィロケイ酸亜鉛成分と、非晶質なシリカ成分が複合したものである。該アルミノフィロケイ酸亜鉛は、ＳｉＯ４−ＡｌＯ４の四面体層とＺｎＯ６−ＡｌＯ６の八面体層からなる二層構造を基本骨格としている。
【００１９】
このようなアルミノフィロケイ酸亜鉛−シリカ複合体の代表的なものは、下記式：
（Ｚｎ３−ｘＡｌｘ）（Ｓｉ２−yＡｌy）Ｏ５（ＯＨ）
／（ＳｉＯ２）ｍ（Ｈ２Ｏ）ｎ（ＯＨ）ｘ−y
式中、ｘは、０．１乃至１．７５の数である、
ｙ≦ｘ、
ｍは、０．５乃至２．５の数である、  
ｎは、０．５乃至２．５の数である、  
で表される。
【００２０】
上記のアルミノフィロケイ酸亜鉛−シリカ複合体は、例えば、シリカのゾル乃至ゲル分散体に、水溶性珪酸塩、水溶性亜鉛塩、並びに水溶性アルミニウム塩及び／またはアルミン酸塩を添加し、添加された塩類をシリカの存在下に反応させることでシリカと、該担体表面に形成されたアルミノフィロケイ酸亜鉛からなるアルミノフィロケイ酸亜鉛−シリカ複合体が製造される。
【００２１】
このようなアルミノフィロケイ酸亜鉛−シリカ複合体は、その構造中、アルミノフィロ珪酸亜鉛の二層構造において、ＳｉＯ４−ＡｌＯ４四面体層のＡｌ置換部位に陰電荷、ＺｎＯ６−ＡｌＯ６八面体層のＡｌ置換部位に陽電荷をもたらし、それぞれに酸性点と塩基性点を有している。また、複合された非晶質シリカの部分も大量のシラノール基に由来するプロトン酸を有している。このため、該アルミノフィロケイ酸亜鉛−シリカ複合体は、塩基性ガスと酸性ガスの両方、特にアンモニア等の極性の高い悪臭ガスに対して高い吸着性を示す。
【００２２】
上述したモンモリロナイト系粘土鉱物と合成アルミノケイ酸亜鉛とは、４０：６０乃至９８：２、特に７０：３０乃至９５：５の重量比で使用されることが好ましい。例えば、合成アルミノケイ酸亜鉛の使用量が上記範囲よりも少量であると、得られる抗菌性消臭剤は、アンモニアに対する消臭性が不満足となる傾向があり、また上記範囲よりも多量に使用しても、アンモニアに対する消臭性は向上せず、かえってコストの増大を招いてしまう。
【００２３】
（銅化合物及び銀化合物）
本発明において、上記のアンモニア吸着性粒状物に添着される銅化合物及び銀化合物は、何れも抗菌性及びウレアーゼ活性阻害機能を示すものであるが、特にＣｕはウレアーゼ活性阻害機能が高く、一方、Ａｇは抗菌性が高いという特性を有している。このため、両者を併用することにより、高い抗菌性と高いウレアーゼ活性阻害機能を発現させることができるのである。
【００２４】
例えば、後述する実施例から明らかな通り、Ｃｕ化合物とＡｇ化合物との併用により、大腸菌や黄色ブドウ球菌に対して優れた抗菌性を示すと同時に、尿素の分解によるアンモニアの発生も有効に抑制され、高いウレアーゼ活性阻害効果を示していることが理解される。
【００２５】
また、本発明では、上記のような高いウレアーゼ活性阻害効果に伴い、アンモニア吸着性粒状物のアンモニア吸着性が十分に発揮され、特に猫砂等のペット用トイレ砂としての用途には最適となる。即ち、尿と接触することにより、尿成分の分解によるアンモニア発生が有効に抑制され、仮にアンモニアが発生したとしても少量となる。しかるに、少量のアンモニアは、上述したアンモニア吸着性粒状物により有効に吸着されるため、消臭機能が相乗的に向上することとなる。
【００２６】
さらに本発明では、銅及び銀化合物は上記アンモニア吸着性粒状物の表面に担持されていることが極めて重要である。即ち、添着される銅及び銀化合物が上記アンモニア吸着性粒状物の内部に侵入していると、抗菌性及びウレアーゼ活性阻害能が充分に発揮されないという問題を生じてしまう。しかるに本発明では、銅及び銀化合物は、粒子表面に優先的に分布させることにより、アンモニア吸着性粒状物に担持される銅及び銀化合物の担持量が少量であるにも関わらず、抗菌性及びウレアーゼ活性阻害能を示す。
【００２７】
上記のＣｕ化合物としては、特に制限されるものではなく、例えば硫酸銅、硝酸銅、塩基性硫酸銅、塩基性硫酸銅カルシウム塩（ボルドー液）、塩化銅、炭酸銅などの無機塩や、ジカルボン酸銅などの有機塩の形で使用することができるが、特にアンモニア吸着性粒状物表面への添着を容易に行うことができるという点で、水溶性塩であることが好ましく、さらに、安価で容易に入手できる点で、硫酸銅が最も好適である。
【００２８】
またＡｇ化合物も、特に制限されるものではなく、硝酸銀等の塩や塩化銀などのハロゲン化物、その他、水酸化物、酸化物、錯体等、種々の形で使用することができるが、アンモニア吸着性粒状物表面への添着を容易に行うことができるという点で、水溶性であることが好ましく、さらに、容易に入手できるという点で、硝酸銀が最も好適である。
【００２９】
本発明において、上述したＣｕ化合物とＡｇ化合物とは、元素換算で、Ｃｕが１００重量部に対し、Ａｇが０．１乃至２５重量部となる割合で使用されることが好ましい。即ち、Ａｇの量が上記範囲よりも少なくなると、抗菌性が低下する傾向がある。また、Ａｇの量を上記範囲より多くしても、抗菌性はそれほど向上せず、かえってコストの増大を招いてしまう。
【００３０】
また、本発明において、上記のＣｕ化合物とＡｇ化合物は、上記の量比で使用されると共に、Ｃｕ化合物が、Ｃｕ（元素）換算で、前記アンモニア吸着性粒状物当り５０乃至１００００ｐｐｍ、特に１００乃至５０００ｐｐｍとなる量で使用される。即ち、Ｃｕ化合物量が、この範囲よりも少ないと、ウレアーゼ活性阻害能の低下が極めて大きく、アンモニアに対する消臭機能の低下が著しくなってしまうからである。
なお、後述の実施例では、Ｃｕ及びＡｇの含有量は、試料全体と表面部分の含有量について測定しているが、上記の含有量は、試料全体の値である。
表面部分の銅化合物の含有量としては、Ｃｕ（元素）換算で、前記アンモニア吸着性粒状物当り１５０乃至３００００ｐｐｍ、好ましくは３００乃至２００００ｐｐｍ、特に好ましくは１５００乃至１５０００ｐｐｍとなる量で使用される。また、表面部分の銀化合物の含有量としては、Ａｇ（元素）換算で、前記アンモニア吸着性粒状物当り０．５乃至２０００ｐｐｍ、好ましくは１乃至１０００ｐｐｍ、特に好ましくは５乃至２００ｐｐｍとなる量で使用される。
【００３１】
（消臭剤の製造）
本発明の抗菌性消臭剤は、上述したモンモリロナイト系粘土鉱物と合成アルミノケイ酸亜鉛との所定量を混合し、造粒することによりアンモニア吸着性粒状物を製造し、このアンモニア吸着性粒状物の表面に、Ｃｕ化合物及びＡｇ化合物の水溶液乃至水分散液を噴霧して添着し、乾燥することにより得ることができる。この場合、アンモニア吸着性粒状物の粒径があまり小さいと、噴霧処理によるＣｕ化合物等の添着が困難となるおそれがあり、また飛散し易くなり、環境保全等の点で望ましくない。さらに、アンモニア吸着性粒状物の粒径が不必要に大きいと噴霧処理によるＣｕ化合物等の添着が不均一になってしまうおそれがある。従って、このアンモニア吸着性粒状物は、適度な粒径を有しているべきであり、一般に短径０．５乃至８ｍｍ、アスペクト比が１乃至２０程度を有していることが好ましい。また、乾燥は、モンモリロナイト系粘土鉱物等の基本構造が破壊されないような温度、例えば５５０℃以下、好ましくは２５０℃以下で行うのがよい。
【００３２】
（用途）
このようにして得られる本発明の抗菌性消臭剤は、優れた消臭性と抗菌性とを有しており、悪臭乃至異臭の強いトイレや病院内での抗菌性消臭剤として極めて有用であり、特に、猫砂等のペット用トイレ砂としての用途に用いることが最適である。
【００３３】
ペット用トイレ砂としての用途に使用する場合には、上記抗菌性消臭剤をベントナイト粒状物と混合して用いられる。即ち、ベントナイト粒状物もモンモリロナイト系粘土鉱物に属するものであり、前述した基本層構造を有し、特に水膨潤性を有しており、水分を吸収して膨潤し、固結乃至凝固するという性質を有している。従って、このようなベントナイト粒状物の使用により、処理後のトイレ砂の取り扱いや廃棄が容易となる。
【００３４】
トイレ砂に用いるこのベントナイト粒状物は、一般に短径が０．５乃至８ｍｍであり、アスペクト比が１乃至２０の範囲にあることが、水分の吸収、固結ないし凝固性、凝固物の取り扱い性の点で好ましく、また、ベントナイト粒状物の形状は、特に制限されず、球状、立方体状、円柱状、角柱状、顆粒状、タブレット状、不定形状の何れでもよい。
【００３５】
ペット用トイレ砂に用いる場合、本発明の抗菌性消臭剤は、一般に、上記ベントナイト粒状物１００重量部当り、０．５乃至１０重量部、特に１乃至５重量部の量で使用することが、アンモニアに対する消臭機能やその抗菌性を十分に発揮させる上で好ましく、また、ベントナイト粒状物に乾式で混合して使用するのがよい。さらに、この場合には、抗菌性消臭剤粒状物は、短径が０．５乃至８ｍｍであり、アスペクト比が１乃至２０程度に粒度調整されていることが、ベントナイト粒状物に対して均一に混合し、安定して持続した消臭機能及び抗菌性を維持させる上で好適である。
【００３６】
さらに、本発明の抗菌性消臭剤をペット用トイレ砂に用いる場合には、上記ベントナイト粒状物と共に、必要により、例えば天然ゼオライトや合成ゼオライトの粒状品、川砂、シリカゲル、新聞紙、製紙スラッジ成型品、大鋸屑、鹿沼土（アロフェン）、１乃至１０ｍｍの粒状パルプ或いは粒状化した紙等を併用することもできる。
【００３７】
以下の実施例により、本発明を詳細に説明する。
なお、実施例における測定は、以下の方法で行った。
【００３８】
（１）Ｃｕ、Ａｇ分析方法
試料をフッ化水素酸分解方法により湿式分解し、Ｃｕ、Ａｇ分析用試験液を調製して、フレーム原子吸光法にて、試料全体のＣｕ及びＡｇ含有量を測定した。
また、試料の表面部分のＣｕ及びＡｇ含有量の測定のためのサンプル調製は次のように行った。粒状物１００ｇを１リットルのポットミルに入れ、６０回転／分で表面部分の磨耗により剥離した粉末が全体の重量の０．５±０．０５％の量になるまで回転させた。１００メッシュの篩で分離し、表面部分の剥離粉末を得た。得た剥離粉末試料について、Ｃｕ及びＡｇ含有量をフレーム原子吸光法にて、測定した。
【００３９】
（２）抗菌試験方法
試験は、ＪＩＳ  Ｚ  ２８０１（２０００）に準拠して行った。概略は以下のとおりである。
検体を滅菌プラスチックシャーレに入れた５ｃｍ×５ｃｍのフィルムの上に５０ｍｇ散布し、試供菌株液０．４ｍｌを滴下した。その上に４ｃｍ×４ｃｍのフィルムを被せて密着させ、相対湿度９０％以上（３５±１℃）で、２４時間静置後、ＳＣＤＬＰ培地１０ｍｌで検体を洗い出した。その洗い出し液１ｍｌを計測培地に混釈し、３５±１℃で４０〜４８時間培養を行い、発生した集落数を計測した。
また、対照（ブランク５ｃｍ×５ｃｍフィルム）について、接種直後および２４時間後に同様の試験を行った。
抗菌活性値（Ｒ）を次式により計算した。
Ｒ=〔ｌｏｇ（Ｂ／Ａ）−ｌｏｇ（Ｃ／Ａ）〕−〔ｌｏｇ（Ｃ／Ａ）〕
Ｒ：抗菌活性値
Ａ：ブランク試験片の接種直後の生菌数の平均値(個)
Ｂ：ブランク試験片の２４時間後の生菌数の平均値(個)
Ｃ：抗菌加工試験片の２４時間後の生菌数の平均値(個)
なお、試供菌液は次のように培養した。
１．試供菌をＮＡ培地に移植し、３５〜３７℃、２０時間培養（前々培養）を、行った。
２．前項１で培養した菌をＮＡ培地に白金耳移植し、３５〜３７℃、２０時間培養（前培養）を行った。
３．ＮＢ培地を滅菌精製水で５００倍に希釈し、ｐＨを７．０±０．２に調整した１／５００ＮＢ培地に、前培養した菌を均一に分散させたものを接種用菌液とした。
【００４０】
（３）ウレアーゼ活性阻害能試験方法
試料１００ｇを１８００ｍｌのガラス瓶に採り、ゴム製注入口のついた蓋で密栓する。それに１．５％尿素溶液１０ｍｌと０．０５％ウレアーゼ溶液（ナタ豆由来、使用当日に調製したもの）４ｍｌをすばやく混合したものを、シリンジを用いて注入する。これを２５℃の恒温器にいれ、１時間後の発生アンモニアガス濃度をガス検知間にて測定する。試料未充填の状態で同様の操作を行い、発生するアンモニアガス濃度を測定しブランクの濃度とする。
次式によりウレアーゼ活性阻害能を計算した。
ウレアーゼ活性阻害能＝１００−｛発生アンモニアガス濃度（ｐｐｍ）／ブランク発生アンモニアガス濃度（ｐｐｍ）}×１００
【００４１】
（４）ペット用トイレ砂消臭試験
試験依頼時まで同じメーカー、同じ品種のトイレ砂（ベントナイト）を使用している猫の飼い主５名をモニターに選び、消臭試験を依頼した。
試験結果を以下のように評した。
◎：４名以上のモニターが従来使用品より臭の発生が少ないことを認めた。
○：３名のモニターが従来使用品より臭の発生が少ないことを認めた。
△：３名以上のモニターが臭いの発生が従来使用品と同じか、多いと感じた。
【００４２】
（実施例１〜３、比較例１〜２）
新潟県小戸産の酸性白土乾燥粉末６００ｇ、アルミノフィロケイ酸亜鉛−シリカ複合体乾燥粉末（水澤化学工業製ミズカナイトＨＰ）３８３ｇ、イオン交換水５８０ｇをよく混合し、押し出し成型機（不二パウダル製ファイン デスクペレッタ−）を用いて、直径２ｍｍの円柱状に成型する。これを１５０℃で５時間乾燥しアンモニア吸着性粒状物とした。次に、硫酸銅溶液と硝酸銀溶液を所定の割合で混合し、噴霧器を用いて該粒状物表面に噴霧、添着し、表1に示した抗菌性消臭剤の試料をそれぞれ調製した。
この抗菌性消臭剤について抗菌性能、ウレアーゼ活性阻害能を測定した。各々の結果を表１に示した。
【００４３】
（実施例４〜６、比較例３〜５）
実施例１〜３、比較例１〜２にて得た各抗菌性消臭剤２部とベントナイト粒状物９８部を混合し、各実施例、比較例に相当するペット用トイレ砂を得た。なお、比較例５は、ベントナイト粒状物１００部を用いた。このトイレ砂について抗菌性能、ウレアーゼ活性阻害能を測定した。各々の結果を表２に示した。
【００４４】
【表１】
2005176673.tif 000002
【００４５】
【表２】
2005176673.tif 000003